Brevet FR3024874A1 — publié le 20160219

Une feuille de papier ou de carton est un support fabriqué à partir de fibres de cellulose. Ces fibres sont principalement extraites du bois ou de papiers et cartons récupérés et destinés à être recyclés. La fabrication d'une telle feuille passe par plusieurs étapes. Dans un premier temps, on fabrique la pâte à papier par séparation des fibres de cellulose. Dans un deuxième temps, la pâte est diluée dans l'eau avant d'arriver en caisse de tête de la machine à papier, qui répartit régulièrement les fibres et donne sa géométrie à l'écoulement de la pâte en suspension. Il faut ensuite éliminer l'eau de manière à structurer la feuille de papier. Pour ce faire, cette dernière subit des opérations successives d'égouttage, de mise sous presse, de passage entre des rouleaux, et enfin de séchage. Dans l'industrie du papier et du carton, il existe de nombreuses qualités de produits. Les papiers et cartons de haute qualité, par exemple ceux utilisés pour les magazines ou les plaquettes de communication, sont des produits regroupés sous le terme de « papiers couchés ». Le « couchage » correspond à une opération ultérieure où la surface du papier égoutté et séché est recouverte d'une ou plusieurs « couches », généralement à base de pigments en mélange avec des liants et des produits d'addition divers. Ces couches sont appliquées par un procédé réalisé à l'aide de compositions aqueuses appelées « sauces de couchage ». Le but de cette opération est de rendre la surface du papier, qui est rugueuse et macroporeuse en l'absence de traitement, unie et microporeuse, ceci afin de permettre une meilleure reproduction des impressions. De plus, on peut par cette opération réaliser une amélioration de la blancheur, du brillant, ou encore du toucher du papier imprimé. Comme son nom l'indique, le liant de la sauce de couchage a pour fonction première d'assurer la cohésion des différents ingrédients au sein de la sauce. Historiquement, on a mis en oeuvre des produits d'origine synthétique, comme des latex acryliques ou de type styrène-butadiène. Plus récemment, on a cherché à remplacer ces produits issus de la pétrochimie par des solutions d'origine végétale, moins coûteuses et plus respectueuses de l'environnement et de nos ressources naturelles. A la lueur des taux de liant mis en oeuvre dans les sauces de couchage (pouvant atteindre 25 (3/0 du poids total de la matière sèche), on comprend que cette problématique de remplacement des latex synthétiques soit devenue un enjeu majeur pour l'industrie papetière. 3024874 2 Les dextrines constituent une de ces solutions issues de la chimie du végétal. On désigne communément sous ce terme un amidon modifié en phase sèche, par action de la chaleur, emploi d'un réactif chimique, par action de rayonnements ionisants, ou les combinaisons de ces différents moyens. Ces produits sont bien connus et 5 largement décrits dans la littérature. La gamme STABILYS® commercialisée par la Demanderesse est un exemple de tels produits commerciaux. Ces dextrines présentent typiquement une masse moléculaire moyenne comprise entre 60 000 et 2 500 000 Daltons (Da). 10 L'utilisation de dextrines dans des sauces de couchage est déjà bien documentée dans l'état de la technique. La demande de brevet EP 1 281 721 fait état de dextrines issues d'un traitement thermique de l'amidon, et mentionne leur utilisation dans le domaine du papier, plus particulièrement comme agent d'encollage et de couchage. La Demande de Brevet WO 2005 / 047385 décrit des compositions à 15 base de deux amidons modifiés de manière chimique, physique ou enzymatique, et leur utilisation dans le couchage du papier. La Demanderesse a elle-même décrit, dans la Demande de Brevet WO 2005 / 003456, des compositions à base d'amidon modifié utilisées pour le collage et le couchage du papier et du carton. La rhéologie des sauces et la rétention d'eau sont améliorées par la mise en oeuvre de telles 20 compositions. Néanmoins, les dextrines présentent un caractère de solubilité totale ou tout au moins partielle dans l'eau, ce qui peut présenter des inconvénients eu égard à leur utilisation dans des sauces de couchage. En effet, après application et séchage de 25 ladite sauce sur le papier ou le carton, il est important de disposer d'une surface résistant à la pénétration des espèces hydrophiles comme l'eau et les encres aqueuses. On va donc chercher à augmenter son degré d'hydrophobicité. Or, les solutions entièrement naturelles à base exclusivement d'amidons modifiés ne peuvent convenir à cet égard : il convient de leur adjoindre une composante 30 hydrophobe, la plupart du temps sous la forme d'un monomère greffé et de nature non hydrophile. A cet égard, les documents US 3,061,471 et US 3,061, 472 décrivent un procédé de polymérisation d'ester d'acide acrylique en présence d'amidon ou de dextrine, le ratio 35 en poids amidon ou dextrine : acide acrylique étant compris entre 6 : 4 ou 7 : 3 et 1 : 19. Le produit résultant est utilisé pour l'encollage de fibres hydrophobes, la quantité 3024874 3 d'amidon ou de dextrine utilisée permettant de maintenir la viscosité du produit dans un intervalle acceptable. Le document US 5,004,767 décrit un procédé de polymérisation de monomères 5 acryliques, dans lequel une dextrine est utilisée comme colloïde protecteur en vue d'éviter la coagulation ou la précipitation des particules de polymère formées. Cette dextrine présente très peu de hautes masses moléculaires (moins de 6 (3/0 en poids présentant une masse moléculaire en poids supérieure à 25 000 Da), et est utilisée à hauteur de 60 (3/0 en poids au maximum par rapport au poids sec total de dextrine et 10 de monomères acryliques. Le produit final peut être utilisé comme adhésif dans l'industrie papetière. Le document US 5,147,907 décrit un procédé de polymérisation de monomères éthyléniques insaturés, en présence d'une dextrine permettant de stabiliser la 15 dispersion obtenue. Cette dextrine est utilisée à concurrence de 200 parts en poids pour 100 parts de monomères initiaux, et présente au plus 5 (3/0 en poids d'une fraction ayant une masse moléculaire en poids supérieure à 60 000 Da. Le polymère résultant peut être utilisé comme agent d'encollage dans la fabrication du papier. 20 Le document US 5,578,678 décrit des polymères greffés, par réaction entre un monomère contenant des unités mono- oligo ou polysaccharides, avec un monomère monoéthylénique insaturé, le mélange théorique en poids entre ces deux constituants allant de 80:20 à 5:95. Le document US 5,227,446 décrit de manière similaire des polymères greffés, par réaction entre un monomère contenant des 25 unités mono, oligo, ou polysaccharides ayant subi une modification chimique, avec un monomère monoéthylénique insaturé, le mélange théorique en poids entre ces deux constituants allant de 80:5 à 20:95. Il est à noter que ces 2 documents n'exemplifient pas des (3/0 en poids de dextrine supérieurs à 60 (3/0, par rapport au poids total de dextrine et de monomères hydrophobes. 30 A la suite de quoi, il n'existe pas à ce jour de solution technique basée sur des dextrines polymérisées avec des monomères hydrophobes, susceptibles de présenter les avantages suivants, à savoir un très bon compromis entre : 35 une teneur élevée en dextrine (> 60 (3/0 en poids par rapport au poids de dextrine et de monomères hydrophobes) afin de privilégier l'aspect bio-sourcé du produit ; 3024874 4 un très bon pouvoir hydrophobe à l'égard de la feuille de papier. Poursuivant ses recherches dans ce sens, la Demanderesse est parvenue à mettre au point un tel produit. Celui-ci est notamment basé sur le choix judicieux de 2 5 monomères hydrophobes, et sur un ajustement précis de leurs proportions relatives qui conduisent à des effets de synergie inattendus au niveau de l'hydrophobisation du papier couché. En l'occurrence, cette solution repose précisément sur un copolymère d'une dextrine 10 et d'au moins deux monomères hydrophobes : ladite dextrine représentant au moins 60 (3/0 en poids du poids total de dextrine et de monomères hydrophobes et ayant une masse moléculaire moyenne en poids allant de 60 000 Da à 2 000 000 Da, 15 les monomères hydrophobes étant constitués par le styrène et par au moins un ester acrylique linéaire ou ramifié de Cl à C4, le ratio en poids styrène : ester étant compris entre 10:90 et 90:10. Par ailleurs, la Demanderesse a également mis au point un procédé de fabrication 20 d'un tel copolymère, tout en montrant que c'était l'optimisation de la nature et de la quantité du système initiateur de polymérisation qui permettait d'obtenir à la fois un taux de conversion élevé en monomères hydrophobes ainsi qu'un très bon pouvoir hydrophobe à l'égard de la feuille de papier. 25 Aussi, un premier objet de la présente invention consiste en un procédé de polymérisation radicalaire entre une dextrine et au moins deux monomères hydrophobes, ladite dextrine représentant au moins 60 (3/0 en poids du poids total de 30 dextrine et de monomères hydrophobes et ayant une masse moléculaire moyenne en poids allant de 60 000 Da à 2 000 000 Da, les monomères hydrophobes étant constitués par le styrène et par au moins un ester acrylique linéaire ou ramifié de Cl à C4, le ratio en poids styrène : ester étant compris entre 10:90 et 90:10, 35 3024874 5 ce procédé étant caractérisé en ce que la polymérisation a lieu en présence d'un initiateur de radicaux libres qui est un persulfate, dans un dosage compris entre 0,5 (3/0 et 2,5 (3/0 en poids sec par rapport au poids sec de dextrine. 5 Un des intérêts de la présente invention réside dans le choix des conditions expérimentales et notamment dans la sélection de la nature de l'initiateur et de la dose mise en oeuvre pour obtenir l'effet désiré. Le choix de l'initiateur et la dose introduite au cours de la réaction vont potentiellement impacter la distribution de la masse moléculaire et la viscosité du milieu, au travers de phénomènes de clivage de 10 liaisons glycosidiques soumis à l'influence de la température et des radicaux générés dans le milieu. Il a notamment été observé par la Demanderesse que la sélection de l'initiateur de la réaction de polymérisation radicalaire et son dosage étaient des paramètres critiques vis-à-vis des propriétés des produits obtenus. 15 Dans le cas présent, il est indispensable d'utiliser un persulfate, préférentiellement de sodium ou de potassium et ce, dans un dosage compris entre 0,5 (3/0 et 2,5 (3/0 en poids sec par rapport au poids sec de dextrine. Le procédé selon la présente invention est aussi caractérisé en ce que la dextrine 20 représente au moins 60 (3/0, préférentiellement au moins 70 (3/0, et de manière encore plus préférée au moins 80 (3/0 en poids du poids total de dextrine, de styrène et d'ester. Selon une première variante, la dextrine présente une masse moléculaire moyenne 25 en poids allant de 500 000 Da à 1 500 000 Da, et de manière plus préférée présente une fraction massique supérieure à 5 (3/0 de molécules de masse moléculaire moyenne en poids supérieure à 1 000 000 Da, de préférence une fraction comprise entre 5 et 25 `Vo. 30 Selon une deuxième variante, la dextrine présente une masse moléculaire moyenne en poids allant de 60 000 Da à 500 000Da. De manière préférée, le ratio en poids styrène : ester est compris entre 10:90 et 90:10, plus préférentiellement entre 80:20 et 20:80. 35 De manière également préférée, l'ester est un (méth)acrylate de butyle, préférentiellement l'acrylate de butyle. 3024874 6 Préalablement à la réaction de polymérisation, il convient de fournir une dextrine apte à être mise en oeuvre pendant ladite polymérisation. Ceci est réalisé à partir d'un amidon dont on va déstructurer les granules par un apport d'énergie thermique, 5 mécanique, chimique (agent alcalin, oxydant...) ou en combinant ces énergies (apport d'énergie chimique et thermique ou d'énergie mécanique et thermique...) et ce, en présence d'eau de sorte que les chaines d'amidon sont complétement dispersées dans le milieu réactionnel. 10 Cette étape peut être réalisée selon divers procédés bien connus de l'homme de métier. Citons à titre d'exemple la cuisson en réacteur fermé, à pression atmosphérique (réacteur fermé classique) ou sous pression (autoclave), la cuisson à l'aide d'un jet-cooker, la cuisson en batch par ajout de vapeur, ou l'emploi d'une extrudeuse (apport d'énergie mécanique et thermique). Dans tous les cas il s'agit de 15 maintenir le lait de dérivé amylacé à une température supérieure à la température de gélatinisation de ce dernier (en général une température supérieure à 85°C) en plus d'un éventuel apport d'énergie mécanique ou traitement chimique. L'amidon va ainsi perdre sa structure cristalline (le granule va se déstructurer libérant ainsi son contenu) et se disperser dans le milieu de la réaction. Cette étape s'accompagne souvent 20 d'une augmentation de viscosité dépendant de la nature du dérivé amylacé considéré. Les dérivés amylacés d'intérêt sont les amidons natifs ou modifiés chimiquement (amidons stabilisés, réticulés, traités thermiquement de type dextrine, amidons 25 oxydés, ou fluidifiés enzymatiquement ou par traitement acide, amidons cationiques ou anioniques...). Il est également possible de réaliser une conversion enzymatique, un traitement oxydant ou acide préalablement à la réaction de polymérisation radicalaire de sorte d'ajuster certaines grandeurs comme la viscosité du milieu. On obtient alors une « colle » constituée de ladite dextrine ayant subi les traitements 30 précités, cette dextrine étant en suspension dans l'eau, à un extrait sec d'au moins 10 (3/0 en poids et d'au plus 60% en poids, cet extrait sec étant plus préférentiellement compris entre 15% et 50% en poids. La « colle » est la suspension aqueuse contenant ladite dextrine. 35 On réalise alors la réaction de polymérisation radicalaire proprement dite. Cette réaction a lieu soit dans le réacteur ayant servi à fabriquer la suspension aqueuse de dextrine, soit dans un réacteur distinct. On préfèrera la première solution. 3024874 7 Dans les deux cas, la réaction de polymérisation a lieu par introduction des monomères (styrène est ester(s) acrylique(s)) et ajout de l'initiateur de radicaux libres. 5 Les réactifs (monomères, initiateurs) peuvent être introduits sous forme pure (solide ou liquide), être introduits sous forme de solutions aqueuses ou dispersion après émulsif ication préalable. L'introduction de ces réactifs dans le milieu réactionnel peut être effectuée dans un mode batch classique (introduction de tous les réactifs dans 10 le réacteur en totalité ou par fraction) ou en alimentation continue. On peut choisir de mélanger au préalable certains additifs comme par exemple les monomères hydrophobes. 15 Afin de contrôler la croissance des chaines de polymère en formation à la surface de l'amidon, il est possible d'ajouter des agents de transfert de chaînes dans le milieu. Ces réactifs peuvent là encore être introduits en totalité ou par fraction dans le réacteur initialement ou en cours de réaction, ou être additionné en continu au cours de la polymérisation radicalaire. Citons à titre d'exemples mais de façon non 20 exhaustive, les thiols (ex : n-butylthiols, le mercaptoethanol), les halogénures de méthanes (ex : chloroforme), les composés présentant des ponts disulfure, ou des composés organiques comme les terpènes (cycliques ou acycliques).. Il est également possible d'introduire tout d'abord les monomères hydrophobes dans 25 le réacteur, puis d'ajouter par la suite la dextrine et l'initiateur de radicaux libres. Dans un mode préférentiel, le réacteur contenant la dextrine est alimenté en continu par une solution d'initiateur et de monomères introduits séparément mais simultanément en continu pendant un temps pouvant aller de 15 minutes à 10 30 heures, préférentiellement de 30 minutes à 5 heures. Dans un mode préférentiel, la suspension de dextrine est réalisée par mélange sous agitation de ladite dextrine dans l'eau à température ambiante. Cette suspension est alors chauffée à une température supérieure à 80°C et préférentiellement à une 35 température de 95°C environ pendant 30 minutes, de façon à déstructurer la base amylacée employée et de rendre accessible un maximum de ses fonctions réactives. 3024874 8 La suspension sous agitation est alors placée à la température de la réaction qui est ici de 85°C. La solution aqueuse d'initiateur et le mélange de monomères sont introduits pendant 1 heure en continu, séparément mais simultanément. Le milieu réactionnel est maintenu sous agitation à la température de la réaction, soit 85°C, 5 pendant 30 minutes supplémentaires. Le produit obtenu pourra se présenter sous forme de gel ou d'une pâte visqueuse ou fluide, de texture courte ou plus longue. La couleur du produit ainsi obtenu variera du blanc au marron, en fonction de la quantité et de la nature des réactifs mis en jeu 10 pour la polymérisation. Le produit obtenu pourra également voir son pH ajusté par ajout d'agent alcalin ou acide en fin de réaction afin d'atteindre des valeurs compatibles avec son emploi dans les applications visées. La régulation du pH pourra toutefois être réalisée au 15 cours de la réaction par ajout des quantités suffisantes d'un agent alcalin tel de la soude ou d'un acide. Un deuxième objet de la présente invention consiste en un copolymère d'une dextrine et d'au moins deux monomères hydrophobes : 20 ladite dextrine représentant au moins 60 (3/0 en poids du poids total de dextrine et de monomères hydrophobes et ayant une masse moléculaire moyenne en poids allant de 60 000 Da à 2 000 000 Da, les monomères hydrophobes étant constitués par le styrène et au moins un 25 ester acrylique linéaire ou ramifié de Cl à C4, le ratio en poids styrène : ester étant compris entre 10:90 et 90:10. Ce copolymère est aussi caractérisé en ce que la dextrine représente au moins 60 %, plus préférentiellement au moins 70 %, et de manière la plus préférée au moins 80 (3/0 30 en poids du poids total de dextrine, de styrène et d'ester. Selon une première variante, la dextrine présente une masse moléculaire moyenne en poids allant de 500 000 Da à 1 500 000 Da, et de manière préférée présente une fraction massique supérieure à 5% de molécules de masse moléculaire supérieure à 35 1 000 000 Da, de préférence une fraction massique comprise entre 5 et 25%. 3024874 9 Selon une deuxième variante, la dextrine présente une masse moléculaire moyenne en poids allant de 60 000 Da à 500 000 Da. De manière préférée, le ratio en poids styrène : ester est compris entre 10:90 et 5 90:10, préférentiellement entre 80:20 et 20:80. De manière également préférée, l'ester est un (méth)acrylate de butyle, préférentiellement l'acrylate de butyle. 10 Un autre objet de la présente invention consiste en une suspension aqueuse contenant le copolymère précité. Cette suspension est notamment caractérisée en ce qu'elle présente une teneur en matière sèche, ou teneur en poids sec dudit copolymère, supérieure à 10 (3/0 de son poids total, et notamment comprise entre 10 (3/0 et 50 (3/0 de son poids total. 15 Un autre objet de la présente invention consiste en une sauce de couchage contenant la suspension ou le copolymère précité. Un dernier objet de la présente invention consiste en un papier couché sur au moins 20 une de ses faces avec la sauce de couchage précitée. 3024874 10 EXEMPLES Exemple 1 5 Cet exemple illustre l'influence de la nature du système initiateur utilisé pendant la réaction de polymérisation sur le taux de conversion en monomères hydrophobes introduits. On définit le taux de conversion des monomères introduits dans la réaction de 10 polymérisation, comme étant égal au taux en poids de monomères effectivement greffés sur la dextrine par rapport au poids total de monomères engagés. Ce taux est appréhendé de manière indirecte, en déterminant pour le produit résultant de la réaction de polymérisation le pourcentage de prise en poids après précipitation dans un solvant. 15 On commence par réaliser une suspension de dextrine en dispersant, dans l'eau et sous une agitation suffisante pour permettre le maintien en suspension de ladite dextrine dans le milieu, 362 g en l'état de dérivé amylacé (soit 323 g sec) qui est le STABILYS® A025 commercialisé par la société Demanderesse. La suspension est 20 réalisée de manière à obtenir un extrait sec égal à 20 (3/0 de son poids total. Cette suspension est introduite dans un réacteur double enveloppe en verre de 2 litres, équipé d'une vanne de fond non thermostatée permettant le soutirage du produit en fin de réaction et d'un couvercle muni de plusieurs orifices d'entrée 25 rendant possible une introduction séparée de réactifs dans le milieu via des pompes. Le réacteur est également équipé de piquages permettant l'introduction de sondes (pH, température...) pour le suivi de certains paramètres de réaction. Le mobile d'agitation (recouvert de téflon) est choisi afin d'assurer une homogénéisation suffisante (présence d'un vortex) en cas de montée en viscosité. 30 On augmente ensuite la température dans le réacteur à 95°C et on maintient cette température pendant 30 minutes. Le milieu réactionnel est ensuite amené à 85°C. On introduit ensuite les monomères et l'initiateur. On fait varier le système initiateur 35 de radicaux libres, tout en maintenant constant le ratio molaire entre la dextrine et l'initiateur. 3024874 11 Dans le cas du couple H202/Fe(II), le fer est introduit sous forme de sulfate de fer dissous dans l'eau potable (solution à 1 (3/0 en masse) préalablement à l'introduction des monomères et de l'H202. Dans le cas du couple (N1-14)2Ce(NO3)6/HNO3, l'acide nitrique est introduit dans le milieu préalablement à l'introduction des monomères et 5 de la solution d'ammonium cérium nitrate. Dans le cas du persulfate de sodium, celui-ci est introduit sous forme d'une solution aqueuse à 1,5 (3/0 en poids. Dans le cas des couples d'initiateurs H202/Fe(II) et (NH4)2Ce(NO3)6/HNO3, les espèces générant les radicaux libres sont le peroxyde d'hydrogène et le cérium. Ce sont donc ces réactifs qui sont introduits en continu pendant 1 heure tandis que le 10 Fe(II) et l'acide nitrique sont introduits initialement dans le milieu de sorte d'activer la formation des espèces radicalaires. En ce qui concerne les monomères, ils sont pesés séparément, puis introduits dans un flacon en verre bouché. Le flacon est alors agité manuellement de façon à 15 homogénéiser le mélange (mélange 75 (3/0 de styrène et 25 (3/0 d'acrylate de n-butyle en masse). Les monomères sont alors introduits de manière continue pendant 1 h dans le milieu à l'aide d'une pompe péristaltique. Dans le même temps, l'initiateur (solution d'H202 à 1 % en masse, ou solution d'ammonium cérium nitrate à 7.9 % en masse, ou solution de persulfate à 4 (3/0 en masse) est également introduit en continu 20 et séparément des monomères pendant 1 h dans le milieu au moyen d'une pompe péristaltique. Après la fin d'introduction des réactifs, le milieu est laissé à 85°C pendant 30 minutes sous une agitation suffisante pour observer un vortex indiquant une bonne 25 homogénéisation. Le produit obtenu est soutiré du réacteur et placé dans un récipient fermé jusqu'à retour à température ambiante. 100 g du produit sont ensuite prélevés à l'aide d'une seringue et dispersés goutte à goutte et sous agitation pendant 5 minutes, dans 300 mL d'acétone commercial de 30 pureté 99%. On observe la formation de particules solides et blanches. Le flacon est bouché et laissé sous agitation à 25°C pendant 16 heures. Le milieu hétérogène obtenu -constitué d'un solide blanc et de liquide- est filtré sur un entonnoir filtrant en verre fritté n°3 dont les pores sont compris entre 16 et 4011m. 35 Le solide récupéré est alors transféré dans un cristallisoir préalablement taré, puis placé à l'étuve à 40 °C pendant 24 h. A la sortie de l'étuve, le produit est broyé pendant 5 minutes à l'aide d'un broyeur de type IKA A11. Cette étape de broyage 3024874 12 permet d'éviter les agglomérats de produit. En obtenant des particules de fine taille la mesure de l'humidité résiduelle de l'échantillon sera alors plus précise. L'humidité résiduelle de l'échantillon est mesurée à l'aide d'une thermo-balance de type Metler LJ16. Il est ainsi possible de déterminer la masse sèche d'amidon greffé. 5 La masse d'amidon sec dans le prélèvement de milieu réactionnel étant connue, il est possible par différence de connaître la masse de monomères greffés sur l'amidon (correspondant à la prise de masse de l'amidon prélevé). On exprime le taux de conversion en monomères comme étant égal au (3/0 d'accroissement de la masse de 10 l'échantillon, par rapport à la masse de monomères initialement introduite dans la réaction. L'ensemble des données expérimentales ainsi que les taux de conversion calculés sont repris dans le tableau 1. Il apparaît très clairement que les taux de conversion 15 selon l'invention (essais menés avec les persulfates de sodium et de potassium) sont bien plus élevés qu'avec les 2 autres initiateurs de radicaux libres. 3024874 13 Essais Essais Persulfate Persulfate H202/Fe (NH4)2Ce(NO3)6 de de / HNO3 potassium sodium Masse 323,7 Amidon 323,9 Amidon 323,8 Amidon 323,8 amidon en g sec en g sec en g sec (g sec) Masse eau 1356,4 Eau totale 1421,1 Eau totale 1417,1 Eau totale 1416,7 (g) en g en g en g FeSO4,7H20 0,016 (NH4)2Ce(NO3)6 10 K2S208 5 Na2S208 5,0 en g com en g sec en g sec en g sec FeSO4 0,009 HNO3 à 65% 3,5 en g sec en g H202 à 30% 2,2 HNO3 2,3 en g en g sec H202 0,66 en g sec initiateur! 0.2% initiateur! 3.1% initiateur! 1.5% initiateur! 1.5% amidon (% amidon (% amidon (% amidon (% massique) massique) massique) massique) Mole 19.4 Mole d'initiateur 18.2 Mole 18.5 Mole 20,5 d'initiateur (mmole) d'initiateur d'initiateur (mmole) (mmole) (mmole) Mole ,, Mole initiateur/ 9.110-3 Mole 9.2* 10-3 Mole 1010-3 initiateur/ 9.7*10- mole AGU initiateur/ initiateur/ mole AGU mole AGU mole AGU Styrène en g 49 Styrène en g 49,1 Styrène en g 48,8 Styrène en g 48,9 N- 16,4 N-Butylacrylate 16,3 N- 16,3 N- 16,2 Butylacrylate Butylacrylate Butylacrylate (g) (g) (g) Masse de 3,19 Masse de 3,01 Masse de 3,38 Masse de 3,03 styrène dans styrène dans la styrène dans styrène dans la prise prise la prise la prise d'échantillon d'échantillon (g) d'échantillon d'échantillon (g) (g) (g) Masse de n- 1,07 Masse de n- 1 Masse de n- 1,13 Masse de n- 1,01 acrylate de acrylate de acrylate de acrylate de butyle dans butyle dans la butyle dans butyle dans la prise prise la prise la prise d'échantillon d'échantillon (g) d'échantillon d'échantillon (g) (g) (g) Amidon sec 21,04 Amidon sec 19,83 Amidon sec 22,46 Amidon sec 20,1 dans dans dans dans l'échantillon l'échantillon (g) l'échantillon l'échantillon (g) (g) (g) 3024874 14 Essais Essais Persulfate de Persulfate ++ (NH4)2Ce(NO3)6 potassium de H202/Fe / HNO3 sodium Produit sec 22,2 Produit sec 22,9 Produit sec 26,6 Produit sec 23,6 récupéré récupéré après récupéré récupéré après précipitation après après précipitation dans l'acétone précipitation précipitation dans et séchage (g) dans dans l'acétone et l'acétone et l'acétone et séchage (g) séchage (g) séchage (g) Taux de 27 Taux de 77 Taux de 92 Taux de 86 conversion conversion des conversion conversion des monomères en des des monomères % monomères monomères en % en % en % Tableau 1 AGU : AnhydroGlUcose 3024874 15 Exemple 2 Cet exemple illustre l'influence de la dose d'initiateur utilisée, dans le cas du persulfate de sodium. 5 On a donc reproduit l'exemple précédent dans le cas où l'initiateur de radicaux libres était le persulfate de sodium (1.5 (3/0 en poids sec par rapport au poids sec de dextrine précédemment) à d'autres dosages : 5, 2.5, 0.5 et 0.1 (3/0 en poids sec par rapport au poids sec de dextrine. 10 Le pouvoir hydrophobe des suspensions aqueuses de copolymères (dextrine + styrène/acrylate de butyle) obtenues en faisant varier la quantité de persulfate de sodium est alors évalué après une étape d'enduction directe de ces suspensions à la surface du papier selon des méthodes connues de l'homme du métier. 15 Pour ce faire, on réalise des feuilles de papier de laboratoire appelées formettes, à partir d'un dispositif FRET (formettes de rétention) commercialisé par la société TECHPAP. Ces formettes ont des caractéristiques proches du papier industriel client, notamment en ce qui concerne la floculation et les rétentions. 20 Le procédé de fabrication de la formette met en oeuvre une pâte à papier qui est une pâte de fibres vierges (50% résineux, 50% feuillus) avec un niveau de raffinage de 35° Schopper (SR). On ajoute 35% (en poids sec par rapport au poids total de la pâte) de carbonate de calcium naturel commercialisé par la société OMYA® sous le nom 25 d'Omyalite® 50. La suspension fibreuse chargée a une concentration de 2,5g/I. On ajoute ensuite 0,3 (3/0 (équivalent sec / papier) d'une colle de HICAT® 5163AM (ROQUETTE0). On ajoute enfin 0,35 (3/0 (par rapport au papier) d'une émulsion d'anhydride alkényle succinique (Chemsize® A180 commercialisé par la société CHEMECO). On réalise ainsi une formette présentant un grammage de 70 g/m2. 30 Après fabrication de la formette, celle-ci est placée entre 2 buvards et l'ensemble est passé 2 fois dans une presse à rouleau de marque TECHPAP. La formette est ensuite séparée des buvards puis est placée sur un séchoir de marque TECHPAP, durant 5 minutes à 100°C. Un mûrissement des formettes est réalisé ensuite, en plaçant celles-ci 35 durant 30 minutes dans une étuve à 110°C, pour favoriser l'action de l'agent de collage. 3024874 16 Les formettes sont ensuite placées au minimum 24 heures dans une pièce conditionnée à 23°C (+/- 1°C) et 50% d'humidité relative (+/- 2%) (normes ISO 187: 1990 et Tappi 1402 sp-08). 5 La suspension de copolymère à une matière sèche de 22% (mesurée à l'aide d'une thermo-balance Sartorius) est déposée de manière régulière à la surface d'une formette de papier. Pour ce faire, une formette préalablement tarée est placée sur un appareil d'enduction de type K303 MultiCoater. L'appareil est réglé à une vitesse de déplacement de la barre d'enduction de 10mtrs/min de sorte de déposer l'équivalent de 1.5g de 10 copolymère de dextrine hydrophobe sec par m2 de papier. Le papier enduit est pesé, puis séché pendant 2 minutes dans une étuve ventilée, réglée à une température de 120°C. On réalise ensuite une mesure de Cobb 60 (normes ISO 535:1991 et Tappi 1441 0m-04) sur les papiers directement surfacés par la suspension de copolymère (dextrine + 15 styrène/acrylate de butyle). Ce test est relatif à l'hydrophobicité du papier : plus faible est la quantité d'eau absorbée, plus le papier est hydrophobe. La valeur de Cobb du papier témoin non surfacé est de 112. L'ensemble des résultats apparaît dans le tableau 2. 20 Persulfate (°/0 sec / 5 2,5 1,5 0,5 0,1 sec amidon) Taux de conversion 92 85 86 65 REVENDICATIONS1 - Procédé de polymérisation radicalaire entre une dextrine et au moins deux monomères hydrophobes, - ladite dextrine représentant au moins 60 (3/0 en poids du poids total de dextrine et de monomères hydrophobes et ayant une masse moléculaire moyenne en poids allant de 60 000 Da à 2 000 000 Da, - les monomères hydrophobes étant constitués par le styrène et par au moins un ester acrylique linéaire ou ramifié de Cl à 04, le ratio en poids styrène : ester étant compris entre 10:90 et 90:10, ce procédé étant caractérisé en ce que la polymérisation a lieu en présence d'un initiateur de radicaux libres qui est un persulfate, dans un dosage compris entre 0,5 (3/0 et 2,5 (3/0 en poids sec par rapport au poids sec de dextrine. 2 - Procédé selon la revendication 1, caractérisé en ce que le persulfate est le persulfate de sodium ou de potassium. 3 - Procédé selon l'une des revendications 1 ou 2, caractérisé en ce que la dextrine représente au moins 60 (3/0, préférentiellement au moins 70 (3/0, et de manière la plus préférée au moins 80 (3/0 en poids du poids total de dextrine, de styrène et d'ester. 4 - Procédé selon l'une des revendications 1 à 3, caractérisé en ce que la dextrine présente une masse moléculaire moyenne en poids allant de 500 000 Da à 1 500 000 Da, et de manière préférée présente une fraction massique supérieure à 5 (3/0 de molécules de masse moléculaire moyenne en poids supérieure à 1 000 000 Da, de préférence une fraction comprise entre 5 et 25 `Vo. 5 - Procédé selon l'une des revendications 1 à 3, caractérisé en ce que la dextrine présente une masse moléculaire moyenne en poids allant de 60 000 Da à 500 000Da. 6 - Procédé selon l'une des revendications 1 à 5, caractérisé en ce que le ratio en poids styrène : ester est compris entre 10:90 et 90:10, préférentiellement entre 80:20 et 20:80. 3024874 22 7 - Procédé selon l'une des revendications 1 à 6, caractérisé en ce que l'ester est un (méth)acrylate de butyle, préférentiellement l'acrylate de butyle. 8 - Copolymère d'une dextrine et d'au moins deux monomères hydrophobes : 5 - ladite dextrine représentant au moins 60 (3/0 en poids du poids total de dextrine et de monomères hydrophobes et ayant une masse moléculaire moyenne en poids allant de 60 000 Da à 2 000 000 Da, - les monomères hydrophobe étant constitués par le styrène et au moins un ester 10 acrylique linéaire ou ramifié de Cl à 04, le ratio en poids styrène : ester étant compris entre 10:90 et 90:10. 9 - Copolymère selon la revendication 8, caractérisé en ce que la dextrine représente au moins 60 (3/0, préférentiellement au moins 70 (3/0, et de manière la plus préférée au moins 15 80 (3/0 en poids du poids total de dextrine, de styrène et d'ester. 10 - Copolymère selon l'une des revendications 8 ou 9, caractérisé en ce que la dextrine présente une masse moléculaire moyenne en poids allant de 500 000 Da à 1 500 000 Da, et de manière préférée présente une fraction massique supérieure à 5% de molécules de 20 masse moléculaire supérieure à 1 000 000 Da, de préférence une fraction massique comprise entre 5 et 25%. 11 - Copolymère selon l'une des revendications 8 ou 9, caractérisé en ce que la dextrine présente une masse moléculaire moyenne en poids allant de 60 000 Da à 500 000 Da. 25 12 - Copolymère selon l'une des revendications 8 à 11, caractérisé en ce que le ratio en poids styrène : ester est compris entre 10:90 et 90:10, préférentiellement entre 80:20 et 20:80. 30 13 - Copolymère selon l'une des revendications 8 à 12, caractérisé en ce que l'ester est un (méth)acrylate de butyle, préférentiellement l'acrylate de butyle. 14- Suspension aqueuse contenant le copolymère selon l'une des revendications 8 à 13. 3024874 23 15 - Suspension aqueuse selon la revendication 14, caractérisée en ce qu'elle présente une teneur en matière sèche ou teneur en poids sec dudit copolymère supérieure à 10 (3/0 de son poids total, et notamment comprise entre 10 (3/0 et 50 (3/0 de son poids total. 5 16 - Sauce de couchage contenant la suspension aqueuse selon l'une des revendications 14 ou 15 ou le copolymère selon l'une des revendications 8 à 13. 17 - Papier couché sur au moins une de ses faces avec la sauce de couchage selon la revendication 16. 10